(57)【要約】      （修正有）【課題】レーザビームプリンタ、ファクシミリのような写真画像形成プロセスまたは各種の作業機器において、感光ドラムや現像ローラなどの周面に密接することにより、トナーの漏出防止および残トナーの掻き取りを同時に達成するトナーシール材を提供する。【解決手段】繊維断面に鋭角が形成された耐熱性の有機繊維を主体としてなるカードラップをニードルパンチングで一体化したフェルト材と、該フェルト材を所定の位置に固定するための接着層とを備える。【選択図】図６
0003112862.tif 000002
【実用新案登録請求の範囲】
【請求項１】
感光ドラムや現像ローラのような稼動部材の表面と密接してトナーやオイルが外部へ漏出することを防ぐトナーシール材であって、繊維断面に鋭角が形成された耐熱性の有機繊維を主体としてなるカードラップをニードルパンチングで一体化したフェルト材と、該フェルト材を所定の位置に固定するための接着層とを備えるトナーシール材。
【請求項２】
感光ドラムや現像ローラのような稼動部材の表面と密接してトナーやオイルが外部へ漏出することを防ぐトナーシール材であって、繊維断面に鋭角が形成された耐熱性の有機繊維を主体としてなるカードラップをニードルパンチングで一体化したフェルト材と、該フェルト材の裏面に貼り付けて所定の弾性を付与するクッション層と、フェルト材およびクッション層を所定の位置に固定するための接着層とを備えるトナーシール材。
【請求項３】
フェルト材は、フィルム割繊法または分割法によって製造され且つ繊維断面に鋭角が形成された耐熱性の有機繊維で構成される請求項１または２記載のトナーシール材。
【請求項４】
フェルト材は、フィルム割繊法によって製造した繊維断面が矩形状であるポリテトラフルオロエチレン繊維である請求項３記載のトナーシール材。
【請求項５】
フェルト材の表面にスプレー、コーティングまたはディッピングによってフッ素樹脂加工を施す請求項１または２記載のトナーシール材。
【考案の詳細な説明】
【技術分野】
【０００１】
本考案は、主に電子複写機、レーザビームプリンタ、ファクシミリのような写真画像形成プロセスにおいて、感光ドラムや現像ローラなどの周面に密接することにより、トナーの漏出防止および残トナーの掻き取りを同時に達成するトナーシール材に関する。
【背景技術】
【０００２】
電子複写機やレーザビームプリンタなどの電子写真画像形成プロセスは、特開２００１−２９０４０５号などに示すように、現在では感光ドラム、現像ローラおよび他の基材を一体化し、カートリッジとして着脱自在にしてメンテナンスをユーザ自身で行う方式が一般的である。このプロセスカートリッジは、クリーニング機構で生じた廃トナーをクリーニング容器内へ排出し、該カートリッジの交換時に同時に廃棄する。このクリーニング機構は、一次転写後に感光ドラム表面から残トナーを掻き取るとともに、感光ドラムに対向させてクリーニングブレードおよびクリーニング容器の開口部の両端部にシール材を取り付けることにより、残トナーが容器両側部から漏出することを防ぐ。
【０００３】
電子写真画像形成プロセスにおいて、感光ドラムや現像ローラの周辺は常温より高く、一時的に１００℃前後に達することがある。このため、感光ドラムや現像ローラの付近では、シール材として摺動性および耐熱性が優れたＰＴＦＥ（ポリテトラフルオロエチレン）繊維のフェルトを使用することが一般的であり、通常のＰＴＦＥ繊維はマトリックス物質とともにエマルジョン紡糸し、熱処理することで褐色である。また、これらのシール材は、稼動部材のスムースな回転を維持し且つ高い密接度を要求されるため、通常、感光ドラムなどに接触するフェルト材と、弾性を付与するウレタンフォーム層との２層構造になっている。
【０００４】
トナー漏出を防止するシール材の公知例として、特開昭６１−１２９６６４号、特開平４−１３４３７４号、登録実用新案第２５３７６１３号が存在し、ＰＴＦＥ繊維フェルトには、ニードルパンチフェルト、植毛シートまたは平滑処理フェルトが存在する。このＰＴＦＥ繊維は通常のフェルトであると、厚いウレタンフォーム層を設けても高いシール性を発現させるためにかなり厚くすることを要する。また、特開平１１−６１１０１号や特開２００３−２２３０４７号のように、緻密なパイル状織物からなるシール材を適用することも提案されている。
【特許文献１】特開２００１−２９０４０５号公報
【特許文献２】特開昭６１−１２９６６４号公報
【特許文献３】特開平４−１３４３７４号公報
【特許文献４】登録実用新案第２５３７６１３号公報
【特許文献５】特開平１１−６１１０１号公報
【特許文献６】特開２００３−２２３０４７号公報
【考案の開示】
【考案が解決しようとする課題】
【０００５】
電子写真画像形成プロセスに用いるシール材に関して、近年においてトナー微粒子が１０μｍ以下のようにいっそう微細化し且つ重合トナー粒子などの出現により、通常のＰＴＦＥ繊維のフェルト単独であると、かなり厚くしてもトナーの漏出防止およびトナー掻き取り性を十分に発現させることが困難である。ＰＴＦＥ繊維のフェルトは非常に高価であり、その基本使用量を減らすことにも一定の限界があり、裏面にウレタンフォーム層を設置しても、ＰＴＦＥ繊維の本来の物性を維持するには極端に薄くすることはできない。一方、通常の天然または合成繊維には、摺動性の点において、ＰＴＦＥ繊維並みの物性を有するものは存在せず、ポリエーテルエーテルケトン繊維のような特殊な繊維を用いればＰＴＦＥ繊維並みになる可能性はあっても、これではコスト面での有利さは発生しない。
【０００６】
一方、パイル状織物のシール材は、モケット織のパイル長が３〜４ｍｍというように長いことにより、その裏面にウレタンフォームや羊毛フェルトを貼着しなくても、ＰＴＦＥ繊維フェルトに比べてクッション性が高くしかも十分なシール性を発揮する。この種のシール材は、パイル糸を２層の地経糸および地緯糸に織り込んで毛抜けを防ぐことにより、ＰＴＦＥ繊維フェルトの脱毛を防止しにくいという問題も解決している。
【０００７】
この反面、このパイル状織物のシール材は、２層の地経糸および地緯糸を組み合わせるため、４本の地経糸と２本の地緯糸を同時に織機に送り込むことを要し、この織機は汎用機ではなくて特注機となって非常に高価であるうえに、使用糸量も倍になって製造コストが高くなる。毛抜けを防ぐための裏面コーティング層を設け且つパイル糸の目付をフルゲージの総詰めとしても、起毛処理後のパイル糸の基部には空隙が残存しやすく、このパイル基部からトナー微粒子が一部漏出することを回避できない。しかも、トナーの漏出防止と同時に、残トナーの掻き取りを達成することは殆ど期待できない。
【０００８】
本考案は、主に電子写真画像形成プロセスに用いるトナーシール材に関する前記の問題点を改善するために提案されたものであり、フェルト材として繊維断面に鋭角が形成された耐熱性の有機繊維を用いることにより、低摩擦性であるうえに優れたトナー漏出防止性能を発揮するトナーシール材を提供することを目的としている。本考案の他の目的は、繊維断面に鋭角が形成されていることにより、感光ドラムなどの稼動部材の周面に残ったトナーも効果的に掻き取れるトナーシール材を提供することである。
【課題を解決するための手段】
【０００９】
本考案に係るトナーシール材は、感光ドラムや現像ローラのような稼動部材の表面と密接してトナーやオイルが外部へ漏出することを防ぐ。本考案のトナーシール材は、繊維断面に鋭角が形成された耐熱性の有機繊維を主体としてなるカードラップをニードルパンチングで一体化したフェルト材と、該フェルト材を所定の位置に固定するための接着層とを備える。
【００１０】
本考案に係るトナーシール材は、繊維断面に鋭角が形成された耐熱性の有機繊維を主体としてなるカードラップをニードルパンチングで一体化したフェルト材と、該フェルト材の裏面に貼り付けて所定の弾性を付与するクッション層と、フェルト材およびクッション層を所定の位置に固定するための接着層とを備えていてもよい。
【００１１】
本考案のトナーシール材において、フェルト材は、フィルム割繊法または分割法によって製造され且つ繊維断面に鋭角が形成された耐熱性の有機繊維で構成されると好ましく、このフェルト材が、フィルム割繊法によって製造した繊維断面が矩形状であるポリテトラフルオロエチレン繊維であると特に好ましい。また、フェルト材の表面にスプレー、コーティングまたはディッピングによってフッ素樹脂加工を施すことも可能である。
【００１２】
本考案を図面によって説明すると、図６に例示するようなトナーシール材１０に用いるフェルト材１（図１）は、フィルム割繊法または分割法によって製造した耐熱性の有機繊維２からカードラップを形成し、該ラップをニードルパンチで一体化してから、熱処理によって所定の厚みと密度に定める。この一体化において、ニードルパンチングの後で高圧のウォータジェット処理を行ったり、またはＦＥＰ樹脂（テトラフルオロエチレン−ヘキサフルオロプロピレン共重合樹脂）などのフッ素系樹脂で樹脂加工を行ってもよい。この樹脂加工は、例えば表面スプレーやコーティングまたは含浸処理である。所望に応じて、図２に示すように、２等分のカードラップ３，３の間または単独カードラップの下方に、耐熱性の有機繊維の基布４を介在させることも可能である。
【００１３】
フェルト材１を構成する有機繊維２は、一時的に１００℃前後に達する感光ドラムや現像ローラの周辺に使用できる程度に耐熱性であればよく、高い摺動性の点でＰＴＦＥ繊維であると特に好ましい。耐熱性の有機繊維２は、トナーシール材を１８０〜２３０℃に達するような高温環境で使用する場合には、フィルム割繊法で製造するＰＴＦＥ繊維または他のフッ素系繊維、ポリイミド繊維および／またはアラミド繊維であると望ましい。これらの繊維は、その物性を損なわない程度に、分割法によって製造した耐熱性の有機繊維または他の無機または有機繊維を混綿して使用することも可能である。これらの繊維で構成するフェルト材１は、熱安定性やクリーニング性なども良好である。
【００１４】
フィルム割繊法は、溶融成膜法などにより薄膜フィルム５（図３）を作製した後にマイクロスリットし、場合によっては、さらに延伸、熱処理することで断面矩形状の有機繊維２を得るものである。ＰＴＦＥの場合には、樹脂微粒子に石油系などの助剤を加えてペースト状にしたものを押出成形で生テープ状に成形した後に、薄膜フィルム５をマイクロスリッタで割繊後、延伸、熱処理することにより、得られたＰＴＦＥ繊維の断面が矩形状である。この製法による有機繊維２は、単糸の繊度が通常１デシテックス以上で繊維断面に鋭角が形成された極細テープ状である。この製法によるＰＴＦＥ繊維は、エマルジョン紡糸法による褐色の繊維に対して白色である。
【００１５】
一方、分割法で製造する繊維は、分割前には、少なくとも２成分以上の非相溶性の繊維形成性樹脂で構成される多成分系の複合繊維６（図４、図５）である。分割可能な複合繊維６は、紡糸口金内の案内装置や流路によって所定の構造に接合され、紡糸孔より吐出・固化させて巻き取って製造し、例えば、一方の熱可塑性樹脂７がポリエステルであり且つ他方の熱可塑性樹脂８がナイロンである２成分系の中空または放射状繊維である。熱可塑性樹脂７，８は、分割後に、ポリエステル繊維とナイロン繊維の混在した耐熱性の分割繊維になる。
【００１６】
分割可能な複合繊維６について、熱可塑性樹脂７，８との組み合わせとして、ポリエステル／ナイロン繊維、ポリエステル／ポリプロピレン繊維、ポリエステル／ポリエチレン／ポリプロピレン繊維、ポリエステル／ナイロン／ポリプロピレン繊維などが例示でき、この組み合わせ以外にも適宜の組み合わせを採用できる。例えば、好適な複合繊維６は、ポリエステル／ナイロン繊維である。
【００１７】
複合繊維６は、ニードルパンチなどの機械的作用、加熱作用または溶媒による化学的処理によって分割される。この結果、複合繊維６は、所定の縦方向の筋目に沿って割繊されて８本、１６本または２４本などになり、分割後の１本当たりの繊度が０.１〜０.５デシテックスであると好ましい。分割後の繊維は、その繊維断面に鋭角が形成されていればよく、図４に示すような扇形に近い繊維断面でも、図５に示すようなほぼ三角形の繊維断面でもよい。
【００１８】
分割繊維で構成するフェルト材１は、フィルム割繊法で製造するものと同様に、クリーニング性も良好であり、基布４（図２）を介在させてフェルト材の寸法安定性をいっそう改善することも可能である。トナーシール材１０は、写真画像形成プロセスにおいて、感光ドラムや現像ローラなどの稼動部材との接触面の摩擦抵抗を減らし、接触表面と密接してトナーやオイルが外部へ漏出することを防ぐ。フェルト材１は、追加の加熱プレス処理によって下面を平滑化すると、クッション層１２を貼着するための接着剤（図示しない）の介在により、フェルト材１の繊維を確実に固着できる。
【００１９】
トナーシール材１０は、通常、図６に示すように、所望の接着剤を介してフェルト材１にクッション層１２を貼り付ける。クッション層１２は、ポリウレタンフォーム、羊毛フェルト、ニードルフェルトなどであり、厚さは１．０〜３．０ｍｍであると好ましい。この接着剤が熱融着シートであると、該シートでフェルト材１の繊維を固着し、繊維の脱毛をいっそう減らすことができる。熱融着シートは、ポリアミド、ポリプロピレンなどの単独または共重合体ポリマーの不織布や樹脂シートなどであり、融点が８０〜１７０℃程度であると好ましい。一方、この接着剤として、両面粘着テープを用いてもよく、該両面粘着テープは、フェルト材１が薄い場合に圧着によって繊維の脱毛を阻止できる。
【００２０】
所望に応じて、クッション層１２の下面には、さらに両面粘着テープ１４などの感圧または感熱接着層を設けてもよい。この接着層により、トナーシール材１０を電子写真画像形成プロセスまたは回転ローラや往復作動部材を有する作業機器の適当な部位に取り付けることが可能になる。
【考案の効果】
【００２１】
本考案に係るトナーシール材は、鋭角の繊維断面に形成した耐熱性の有機繊維で構成したフェルト材からなり、電子複写機やレーザプリンタなどの写真画像形成プロセスに設置すると、通常のＰＴＦＥ繊維単独のフェルト並みの摺動性を有するうえにシール性が高く、電子写真画像形成プロセスの所定個所においてトナーの漏出を効果的に防止できる。本考案のトナーシール材は、フェルト材を構成する有機繊維の断面が鋭角になっているので、残トナーが付着した感光ドラムや現像ローラなどの稼動部材の表面と接触させると、高いシール性に加えて良好なトナー掻き取り性つまりクリーニング性を発揮する。
【００２２】
本考案のトナーシール材は、通常のＰＴＦＥ繊維やメタアラミド繊維単独のフェルト材に比べ、単価はほぼ同一であっても物性的に遙かに有利である。本考案のトナーシール材は、フェルト材がアラミド繊維単独のものと比べて熱収縮性が改善されてさらに柔軟であり、熱収縮が原因でローラなどとの接触が悪化することがなく、使用時の寸法安定性が良くなってより長期間の使用が可能になる。本考案のトナーシール材は、フィルム割繊法で製造したＰＴＦＥ繊維でフェルト材を構成すると低摩擦であり、熱安定性、オイル保持性・供給性およびクリーニング性などにも富んでいる。
【００２３】
本考案のフェルト材は、フェルト材がアラミド繊維単独のフェルトと比べて熱収縮性が改善されてさらに柔軟であり、熱収縮が原因でローラなどとの接触が悪化することがなく、使用時の寸法安定性が良くなってより長期間の使用が可能になる。本考案のフェルト材は、所望の物性を維持しながら効果的にコストダウンを図ることが可能であり、組込み本体である電子複写機やレーザビームプリンタの販売価格に対して柔軟に対応できる。
【実施例１】
【００２４】
次に、本考案を実施例に基づいて説明するが、本考案は実施例に限定されるものではない。図１に示すフェルト材１を製造するために、フィルム割繊法によって製造した繊維断面が矩形状である平均繊度１．７デシテックスのＰＴＦＥ繊維１００％のウェブを製造する。このウェブを積層し、目付４００ｇ／ｍ2のカードラップを形成し、さらにラップ全体をニードルパンチする。ニードルパンチの後に、約２５０℃で３分間プレスすることにより、厚さ１．０ｍｍのフェルト材１を得る。
【００２５】
フェルト材１には、図６に示すように、ポリアミド系の熱融着性不織布（図示しない）を介して、厚さ２．２ｍｍのポリウレタンフォームであるクッション層１２を積層し、全体を熱ローラ対に通して貼り付ける。このクッション層１２の下面には、さらに両面粘着テープ１４を接着してトナーシール材１０を得る。
【００２６】
トナーシール材１０は、図７に例示するような平面形状に裁断し、個別のシール材１０ａ，１０ａおよび１０ｂ，１０ｂ（図８）として、レーザビームプリンタに着脱可能に収納するプロセスカートリッジ１６の一部に貼着する。カートリッジ１６は、図８において、感光ドラム２１、帯電ローラ２２およびクリーニング機構２３を有するフレーム２４と、現像ローラ２５を有する現像機構２６によって構成し、該現像機構がフレーム２４に対して回動可能になるように取り付ける。カートリッジ１６をプリンタ本体に着脱可能に収納すると、該カートリッジの上方には、レーザービーム２７を照射してドラム表面に静電潜像を形成する露光機構が配置され、感光ドラム２１の下周面には、現像したトナー像を一次転写する転写ローラ２８が接触する。転写紙３０は、感光ドラム２１と転写ローラ２８との間を通過し、該転写紙の送り方向である矢印の前方に定着装置（図示しない）を配置する。
【００２７】
感光ドラム２１には、ＯＰＣなどの感光層をアルミニウムシリンダ体の外周面に設けている。このプリンタにおいて、感光ドラム２１は矢印向きに所定の周速度で回転され、該ドラムは、その回転に従って、ドラム表面を一様に帯電させる帯電ローラ２２と接触してから、順次、レーザービーム２７の照射による露光機構、現像ローラ２５さらに転写ローラ２８と接触する。現像ローラ２５の両端部には、図８に示すように、現像ローラ用のシール材１０ｂ，１０ｂを取り付け、トナー３１が漏出することを防いでいる。
【００２８】
感光ドラム２１は、現像機構の現像ローラ２５でドラム表面に形成されたトナー像を転写紙３０に一時転写した後に、転写後の残トナーを除去するクリーニング機構２３と近接する。感光ドラム２１は、クリーニング機構２３において、クリーニング容器３２の開口部３４と対向し、該開口部の縁部にウレタンゴム製などのクリーニングブレード３６を設置することにより、該ブレードのエッジを感光ドラム２１に圧接し、一次転写後に感光ドラム表面から残トナーを掻き取り、クリーニング容器３２の内部へ送り込む。
【００２９】
クリーニング機構２３において、クリーニングブレード３６の形状に合わせてその両端部にシール材１０ａ，１０ａを取り付け、該フェルト材は感光ドラム２１の表面両端部とも接触する。これらのシール材は、容器開口部３４の縁部に沿って取り付けてもよい。クリーニング機構２３は、ドラム表面に残ったトナーを除去して内部のクリーニング容器３２の中に蓄積する。シール材１０ａ，１０ａは、回収した残トナーが容器開口部３４の両側から漏出することを防いでいる。クリーニング機構２３は、シール材１０ａ，１０ａの存在によってトナーの除去能力が優れ、プロセスカートリッジ１６に適用可能となる。
【００３０】
シール材１０ａ，１０ａおよび１０ｂ，１０ｂは、厚さ１.０ｍｍのフェルト材１を有し、下側の両面粘着テープ１４によって所定の個所つまり現像ローラ２５、クリーニングブレード３６およびクリーニング容器３２の開口部３４の両端部に貼着され、トナーが外部へ漏出することを防いでいる。現像機構２６は、シール材１０ｂ，１０ｂが間隔保持材として機能することにより、現像ローラ２５と感光ドラム２１との微小間隔が常に一定保持され、良好な画像を安定して出力できる。また、クリーニング機構２３は、両側端のシール材１０ａ，１０ａのクッション層１２の存在によって、クリーニングブレード３６および容器開口部３４がドラム表面に軽く密着できる。
【００３１】
トナーシール材１０は、個々のシール材１０ａ，１０ａおよび１０ｂ，１０ｂにおいて十分な摺動性およびトナーの漏出防止性を有する。したがって、トナーシール材１０は、トナーの漏出防止およびトナーの除去能力が優れ且つ耐久性が高く、感光ドラム２１や現像ローラ２５を傷つけることが少ないため、プロセスカートリッジ１６において広く適用可能である。
【００３２】
比較例１
エマルジョン紡糸法によって得た円形の繊維断面である繊度３．３デシテックスのＰＴＦＥ繊維を用い、この繊維１００％を均一に混綿してウェブを製造する。このカードラップを実施例１と同様に加工し、厚さ１．０ｍｍ、目付６５０ｇ／ｍ2のフェルト材を得る。このフェルト材には、実施例１と同様にクッション層を積層し、さらに両面粘着テープを接着してトナーシール材を製造する。
【００３３】
このトナーシール材を適宜に裁断し、実施例１と同様に個々のシール材としてプロセスカートリッジ１６に貼着する。これらのシール材は、摺動性が比較的良好であっても、カートリッジ１６の一部からトナー漏れが発生する。
【００３４】
比較例２
エマルジョン紡糸法によって得た円形の繊維断面である繊度３．３デシテックスのＰＴＦＥ繊維７０重量％と、繊度２．２デシテックスのメタアラミド繊維３０重量％とを均一に混綿し、得たウェブを適宜に積層してカードラップを形成する。このカードラップを実施例１と同様に加工し、厚さ１．０ｍｍ、目付３７０ｇ／ｍ2のフェルト材を得る。このフェルト材には、実施例１と同様にクッション層を積層し、さらに両面粘着テープを接着してフェルト材を製造する。
【００３５】
このフェルト材を適宜に裁断し、実施例１と同様にシール材としてプロセスカートリッジ１０に適用する。このフェルト材は、摺動性が良好であっても、カートリッジ１０の一部からトナー漏れが発生しやすい。
【実施例２】
【００３６】
実施例１と同様にフィルム割繊法で製造した繊度３．３デシテックスのＰＴＦＥ繊維７０重量％と、繊度１４．４デシテックスのメタアラミド繊維３０重量％と混綿する以外は、実施例１と同様に処理して、厚さ１．０ｍｍのフェルト材１を得る。このフェルト材１には、実施例１と同様にクッション層１２を積層し、さらに両面粘着テープ１４を接着してトナーシール材１０を製造する。
【００３７】
このトナーシール材は、適宜に裁断してから、図９に示すようなモノクロ複写機用のトナーカートリッジ３８に適用する。カートリッジ３８では、その下方両側壁に円弧状の切り欠き部４０を形成し、該切り欠き部に現像ローラ４２を回転自在に設置するとともに、カートリッジ内にトナー４４を収納する。現像ローラ４２の両端部は、両側壁の切り欠き部４０まで延設され、シール材４６を介して切り欠き部４０内に回転自在に取り付ける。トナー供給口の上方には、帯電用ブレード４８が現像ローラ４２の表面に押圧された状態で保持されている。
【００３８】
現像ローラ４２は、例えば、アルミニウム製の円筒体であり、その表面にトナーの薄層を付着させて回転し、複写機本体の感光ドラム５０と対向配置されている。感光ドラム５０が矢印方向に回転し、それに応じて現像ローラ４２が反時計方向に回転すると、ドラム表面の潜像の電荷によって形成される電界の強さに応じて、トナーが現像ローラ４２の表面から離脱し、ドラム表面の帯電部分に付着して現像が行われる。
【００３９】
このトナーシール材は、個別のシール材４６として実施例１のそれと比べて摺動性は若干低下するが十分な使用可能なレベルにあり、トナーの漏出防止性はいっそう良化する。したがって、このトナーシール材は、カートリッジ３８において現像ローラ４２に付着したトナー４４が側壁の外側に漏出することを効果的に防止できる。
【実施例３】
【００４０】
図１に示すフェルト材１を製造するために、溶融成膜法で作製した厚さ１２．５μｍのＦＥＰフィルム５（図３）をマイクロスリッタで割繊し、さらに延伸することにより、繊維断面が矩形状である繊度２０デシテックスのＦＥＰ繊維を得る。この繊維１００％で目付４００ｇ／ｍ2のカードラップを形成し、さらにラップ全体をニードルパンチする。ニードルパンチの後に、約２３０℃で３分間プレスすることにより、厚さ１．０ｍｍのフェルト材１を得る。このフェルト材には、実施例１と同様にクッション層１２を積層し、さらに両面粘着テープ１４を接着してトナーシール材１０を製造する。
【００４１】
このトナーシール材を実施例１と同様にプロセスカートリッジ１６に適用すると、トナーの漏出防止およびトナーの除去能力が優れ、さらに耐久性が高く、感光ドラム２１や現像ローラ２５を傷つけることが少ない。このトナーシール材は、トナー掻き取り性が優れ、実施例１のそれと同様に、プロセスカートリッジ１６やトナーカートリッジ３８などについて広く適用可能である。
【実施例４】
【００４２】
ポリエステル／ナイロン繊維からなる複合繊維を用い、該複合繊維をニードルパンチによって分割すると。この結果、該複合繊維は、所定の縦方向の筋目に沿って割繊されて８本になり、分割後の１本当たりの繊度は０.３デシテックスである。分割後の繊維には、その繊維断面に鋭角が形成されている。この分割繊維から目付３００ｇ／ｍ2のカードラップを形成し、さらにラップ全体をニードルパンチする。ニードルパンチの後にプレスすることにより、厚さ１．０ｍｍのフェルト材１を得る。このフェルト材１には、実施例１と同様にクッション層１２を積層し、さらに両面粘着テープ１４を接着してトナーシール材１０を製造する。
【００４３】
このトナーシール材を実施例１と同様にプロセスカートリッジ１６に適用すると、耐熱性および摺動性が若干低いけれども、トナーの漏出防止およびトナーの除去能力が優れ、感光ドラム２１や現像ローラ２５を傷つけることが少ない。このトナーシール材は、トナー掻き取り性が優れ、実施例１のそれと同様に、プロセスカートリッジ１６やトナーカートリッジ３８などに適用可能である。
【図面の簡単な説明】
【００４４】
【図１】本考案で用いるフェルト材を例示する概略断面図である。
【図２】フェルト材の別の例を示す概略断面図である。
【図３】マイクロスリッタで割繊可能な薄膜フィルムの一例を拡大して示す部分斜視図である。
【図４】分割可能な中空の複合繊維の例を示す拡大端面図である。
【図５】分割可能な放射状の複合繊維の例を示す拡大端面図である。
【図６】本考案に係るトナーシール材の一例を示す概略断面図である。
【図７】（１）は現像機構および感光ドラムを取り除いて示すプロセスカートリッジの側面図、（２）は該カートリッジ内に設置する感光ドラムの側面図である。
【図８】図７のプロセスカートリッジの使用状態を示す概略断面図である。
【図９】トナーシール材をモノクロ複写機用のトナーカートリッジに設置した例を示す概略断面図である。である。
【符号の説明】
【００４５】
１    フェルト材
２    耐熱性の有機繊維
５    薄膜フィルム
６    複合繊維
１０    トナーシール材
１２    クッション層
１６    プロセスカートリッジ
【図１】
0003112862.tif 000003
【図２】
0003112862.tif 000004
【図３】
0003112862.tif 000005
【図４】
0003112862.tif 000006
【図５】
0003112862.tif 000007
【図６】
0003112862.tif 000008
【図７】
0003112862.tif 000009
【図８】
0003112862.tif 000010
【図９】
0003112862.tif 000011